(57)【要約】  本発明は、水性コーティング組成物であって、−  （ｉ）塩化ビニリデン（ＶＤＣ）、（ｉｉ）塩化ビニル（ＶＣ）、（ｉｉｉ）アルキル基中に１〜１２個の炭素原子を有する１種又は複数のアルキル（メタ）アクリレート［モノマー（ＭＡ）］、及び（ｉｖ）１種又は複数の脂肪族α−β不飽和カルボン酸［モノマー（ＡＡ）］由来の繰り返し単位から本質的になるコポリマーであって、モノマー（ＡＡ）由来の繰り返し単位の割合は、コポリマーの総重量に対して少なくとも１．０重量％のものである、コポリマー［コポリマー（Ａ）］の水性ラテックスであって、（Ａ）前記コポリマー（Ａ）は、約１２０℃で２時間にわたる熱処理後の水性ラテックスの固体残留物の合計塩化物含有量が、コポリマー（Ａ）の総重量に対して１０００ｐｐｍ未満のものであるように、脱塩化水素化に対して安定であり、（Ｂ）前記コポリマー（Ａ）は、（ｊ）６０℃で４８時間にわたる加熱を含む熱処理後のその結晶化度（ＣＩ）対（ｊｊ）そのような熱処理前のその結晶化度の比率（ＣＩ熱処理後／ＣＩ熱処理前）が１．１５未満であるように、加熱時にいかなる有意な結晶化も生じない、水性ラテックスと、−  アルカリ土類金属酸化物で修飾された（ポリ）リン酸のアルミニウム塩を含む少なくとも１種の耐食顔料［顔料（Ｐ）］と、−  少なくとも一種の非イオン性界面活性剤［界面活性剤（ＮＳ）］と、−  顔料（Ｐ）とフィラー（Ｉ）とを網羅する全体の顔料体積濃度（ＰＶＣ）が、乾燥されたコーティング組成物に対して決定された場合に２０〜４０体積％に含まれるような量の、顔料（Ｐ）と異なる少なくとも１種の無機フィラー［フィラー（Ｉ）］とを含む水性コーティング組成物に関する。【選択図】なし【特許請求の範囲】
【請求項１】
水性コーティング組成物であって、
−  （ｉ）塩化ビニリデン（ＶＤＣ）、（ｉｉ）塩化ビニル（ＶＣ）、（ｉｉｉ）アルキル基中に１〜１２個の炭素原子を有する１種又は複数のアルキル（メタ）アクリレート［モノマー（ＭＡ）］、及び（ｉｖ）１種又は複数の脂肪族α−β不飽和カルボン酸［モノマー（ＡＡ）］由来の繰り返し単位から本質的になるコポリマーであって、モノマー（ＡＡ）由来の繰り返し単位の割合は、前記コポリマーの総重量に対して少なくとも１．０重量％のものである、コポリマー［コポリマー（Ａ）］の水性ラテックスであって、
（Ａ）前記コポリマー（Ａ）は、約１２０℃で２時間にわたる熱処理後の前記水性ラテックスの固体残留物の合計塩化物含有量が、前記コポリマー（Ａ）の総重量に対して１０００ｐｐｍ未満のものであるように、脱塩化水素化に対して安定であり、
（Ｂ）前記コポリマー（Ａ）は、（ｊ）６０℃で４８時間にわたる加熱を含む熱処理後のその結晶化度（ＣＩ）対（ｊｊ）前記熱処理前のその結晶化度の比率（ＣＩ熱処理後／ＣＩ熱処理前）が１．１５未満であるように、加熱時にいかなる有意な結晶化も生じない、水性ラテックスと、
−  アルカリ土類金属酸化物で修飾された（ポリ）リン酸のアルミニウム塩を含む少なくとも１種の耐食顔料［顔料（Ｐ）］と、
−  少なくとも一種の非イオン性界面活性剤［界面活性剤（ＮＳ）］と、
−  顔料（Ｐ）とフィラー（Ｉ）とを網羅する全体の顔料体積濃度（ＰＶＣ）が、乾燥されたコーティング組成物に対して決定された場合に２０〜４０体積％に含まれるような量の、顔料（Ｐ）と異なる少なくとも１種の無機フィラー［フィラー（Ｉ）］と
を含む水性コーティング組成物。
【請求項２】
コポリマー（Ａ）中、前記コポリマーの総重量に対して、
（ｉ）ＶＤＣ由来の繰り返し単位の量は、５０．０〜９０．０重量％、好ましくは６５．０〜８５．０重量％のものであり、
（ｉｉ）ＶＣ由来の繰り返し単位の量は、５．０〜３０．０重量％、好ましくは７．５〜２５．０重量％のものであり、
（ｉｉｉ）モノマー（ＭＡ）由来の繰り返し単位の量は、２．０〜２５．０重量％、好ましくは５．０〜２０．０重量％のものであり、
（ｉｖ）モノマー（ＡＡ）由来の繰り返し単位の量は、１．０〜３．０重量％、好ましくは１．２〜２．５重量％のものである、請求項１に記載の水性コーティング組成物。
【請求項３】
モノマー（ＭＡ）は、アクリル酸メチル、アクリル酸ブチル、メタクリル酸ブチル、アクリル酸２−エチルヘキシル、メタクリル酸２−エチルヘキシルからなる群から選択され、アクリル酸２−エチルヘキシルが好ましい、請求項１又は２に記載の水性コーティング組成物。
【請求項４】
モノマー（ＡＡ）は、アクリル酸、メタクリル酸、イタコン酸、及びシトラコン酸の中から選択され、それは、好ましくはアクリル酸である、請求項１又は３に記載の水性コーティング組成物。
【請求項５】
顔料（Ｐ）は、アルカリ土類金属酸化物で修飾されたトリポリリン酸二水素アルミニウムリン酸塩、メタリン酸アルミニウムからなる群から選択される、請求項１〜４のいずれか一項に記載の水性コーティング組成物。
【請求項６】
水性コーティング組成物の総重量に対して１重量％以下のＺｎ、好ましくは０．５重量％以下、より好ましくは０．１重量％以下のＺｎを含む、請求項１〜５のいずれか一項に記載の水性コーティング組成物。
【請求項７】
本発明の前記界面活性剤（ＮＳ）は、芳香族基を含まないものの中から選択され、好ましくはエチレンオキシド及び／又はプロピレンオキシド由来の繰り返し単位を含むアルコールポリエーテルからなる群から選択される、請求項１〜６のいずれか一項に記載の水性コーティング組成物。
【請求項８】
前記フィラー（Ｉ）は、平板形状の粒子及び／又は非平板形状（針状、楕円形、円形、球形、不規則な形状、又はこれらの組み合わせ）の粒子を含む、請求項１〜７のいずれか一項に記載の水性コーティング組成物。
【請求項９】
平板形状のフィラーは、陶土、マイカ、タルク、これらの組み合わせなどの粘土の１種又は複数を含む、請求項８に記載の水性コーティング組成物。
【請求項１０】
請求項１〜９のいずれか一項に記載の水性コーティング組成物を製造する方法であって、
（ｉ）前記コポリマー（Ａ）のラテックスが残される一方、前記他の成分が水性担体中で均一になるまで組み合わされ且つ混合される工程、
（ｉｉ）その後、前記残されたラテックスが混合物に添加されて均一になるまで更に混合される工程
を含む方法。
【請求項１１】
請求項１〜９のいずれか一項に記載の水性コーティング組成物を使用することを含む、基材をコーティングする方法。
【請求項１２】
前記基材は、建物の要素、貨物コンテナ、床材料、壁、家具、自動車の構成要素、積層体、装置の構成要素、電気器具を含む、請求項１１に記載の方法。
【請求項１３】
基材材料は、金属、金属合金、金属間組成物、金属含有複合材料を含む、請求項１１又は１２に記載の方法。
【請求項１４】
前記水性コーティング組成物を基材表面の少なくとも一部に塗布して、濡れた状態のコーティングを形成することと、前記濡れた状態のコーティングを乾燥させて、乾燥されたコーティングを得ることとを含む、請求項１１〜１３のいずれか一項に記載の方法。
【請求項１５】
前記水性コーティング組成物は、刷毛塗り、噴霧、スピンコーティング、ロールコーティング、カーテンコーティング、浸漬、及びグラビアコーティングからなる群から選択される手法を使用して前記基材に塗布される、請求項１４に記載の方法。
【発明の詳細な説明】
【技術分野】
【０００１】
関連出願の相互参照
本出願は、２０１６年３月１８日出願の欧州特許出願公開第１６３０５２９９．６号に対する優先権を主張するものであり、この出願の全内容は、あらゆる目的のために参照により本明細書に援用される。
【０００２】
本出願は、水性コーティング組成物と、基材及び特に金属含有基材上に保護コーティングを形成するために使用される方法とに関する。より詳しくは、本発明は、極めて優れた仕上がり及び腐食からの保護を与える、大きいコーティング厚で金属に直塗りコーティングとして塗布され得る水性コーティング組成物を伴うコーティング組成物、方法、及びコーティングシステムに関する。
【背景技術】
【０００３】
例えば、腐食又は錆からの鉄系金属の保護において、基材の保護コーティングで使用するための水性又は水系コーティング組成物は周知である。
【０００４】
保護コーティング組成物の重要な潜在的用途は、貯蔵タンク、大きい配管の構成要素、建築要素（橋の部材、建物の要素）、及び特に需要の多い使用分野である一貫輸送貨物のために使用されるコンテナなど、非常に大きいサイズの構造体へのこれらの利用であることから、特に有利であるものは、周囲温度より大幅に高い温度での硬化／固化のための「焼成」時間を全く必要としない組成物である。
【０００５】
一貫輸送貨物コンテナ（貨物コンテナ又は輸送コンテナとも呼ばれる）は、国間などの場所間で製品及び原材料を移動させるための再利用可能な輸送及び貯蔵ユニットである。一貫輸送貨物コンテナは、海上輸送、貨物電車輸送、及び貨物トラック輸送間などの一貫輸送を容易にするために標準化されている。
【０００６】
貨物コンテナは、その寿命中に過酷な腐食環境を経験する。海上輸送される場合、コンテナは、塩水の腐食作用に曝される。自然に曝される場合、コンテナは、風、太陽、霰、雨、砂、熱等に耐えなければならない。太陽に曝されたコンテナは、８０℃又は更により高い温度へと焼かれる場合がある。
【０００７】
したがって、貨物コンテナは、合理的な寿命にわたり、コンテナがこの曝露に耐えることができるように製造されなければならない。１つの戦略として、コンテナは、ステンレス鋼、耐候性鋼（耐候性鋼であるＣＯＲ−ＴＥＮブランドの鋼材としても知られる）などの耐食性材料から製造され得る。そのような耐食性材料から製造された場合でも、一般的には、劣化からの更なる保護として、コンテナ上に耐久性のある耐摩耗性且つ耐食性のコーティングを更に付与することが依然として必要とされる。
【０００８】
歴史的には、多くの提案されている水系システムは、適用可能な性能の要求及び／又は基準を満足することができなかったため、輸送コンテナの保護のために、ほとんどは溶剤系のコーティングシステムが使用されてきた。特に、コーティングの塗布された膜がより長期間濡れたままであること及び／又は均一に乾燥しないことから、水性コーティングは、多様な湿度条件で塗布するのが困難であり、また一般的に、これは、各塗布工程によって達成し得る最大のコーティング厚に限定され、その結果、長い中間の乾燥／一体化工程を要する複数回の塗布を必要とする。
【０００９】
この枠組み内において、国際公開第２００７／０７９７５７号パンフレット（ＰＨＯＥＮＩＸ  ＩＮＴＥＲＮＡＴＩＯＮＡＬ  Ａ／Ｓ）１９／０７／２００７は、水系プライマーと、前記プライマーを使用して、鉄又は鋼材を腐食から保護する方法とを開示している。この水系プライマーは、１種以上のアクリルモノマー及び１種以上の塩化モノマーを主成分とする１種以上のアクリルコポリマーのバインダーと、耐食顔料と、他の従来の添加剤とを含む。耐食顔料として、トリリン酸アルミニウム、リン酸バリウム、リン酸亜鉛、リンケイ酸塩、及びイオン交換顔料が挙げられている。
【００１０】
特開平０７１４５３４０号公報（ＴＥＩＫＡ  ＣＯＲＰ）６／０６／１９９５は、熱による変色に対する改善された耐性を有するコーティング膜を付与することができるコーティング組成物に関し、前記コーティング組成物は、樹脂の主成分として塩化ビニル／塩化ビニリデンコポリマーエマルション樹脂を使用し、これに、樹脂の固形分を基準として３〜３５重量％の、トリポリリン酸二水素アルミニウム又はメタリン酸アルミニウムと、酸化マグネシウム、酸化カルシウム、及び炭酸マグネシウムからなる群から選択される少なくとも１種のアルカリ土類金属化合物との（１００：１）〜（１：１）の重量比の混合物を添加することによって調製される。
【００１１】
国際公開第２０１２／１２１７６０号パンフレット（ＶＡＬＳＰＡＲ  ＳＯＵＲＣＩＮＧ，ＩＮＣ．）１３／０９／２０１２は、様々な基材上にたるみ抵抗性の濡れた状態の層又はコーティングを形成するために使用可能である、一貫輸送貨物コンテナなどの金属含有基材の腐食からの保護のために有効な水系コーティング及び／又はコーティングシステムを提供している。バインダーは、好ましくは、ポリ塩化ビニリデン樹脂である。前記コーティング組成物中には、リンケイ酸バリウム、リンケイ酸カルシウム、チタン酸カルシウム、ケイ酸カルシウム、縮合リン酸カルシウム、トリリン酸アルミニウム等などの１種以上の耐食剤が組み込まれ得る。
【００１２】
それにもかかわらず、先行技術の全ての手法において、耐食要件に対応するために多層コーティングアセンブリが必要であるとして教示されている。
【００１３】
実際、多段階のコーティングは、前記大きい部材上に耐食コーティングを形成するプロセスの煩雑さ及び所要時間を増やすことになる。
【００１４】
環境への意識の高まりに伴い、各コーティング操作での厚いコーティングの塗布によって貨物コンテナ又は他の基材（例えば、鉄道車両又はトラックなどの車両）を保護するための水系コーティングシステムの使用を可能とし、その結果、塗布に要する時間及び煩雑さを減らし、場合により一回のみの塗布工程によって直ちに使用可能である、腐食から保護された部材が提供される、改良された技術の開発が強く望まれている。
【発明の概要】
【００１５】
ある実施形態では、本発明は、１段階塗布により、極めて優れたコーティング仕上がり（割れなし）であり、且つ適切な防食性を有する厚いコーティング（３００μｍ超、好ましくは４００μｍ超）を金属基材上に形成するために使用可能な水系コーティング組成物を提供する。コーティングシステムは、一貫輸送貨物コンテナなどの金属含有基材の腐食からの保護のために特に有効である。
【００１６】
本発明の水性コーティング組成物は、
−  （ｉ）塩化ビニリデン（ＶＤＣ）、（ｉｉ）塩化ビニル（ＶＣ）、（ｉｉｉ）アルキル基中に１〜１２個の炭素原子を有する１種又は複数のアルキル（メタ）アクリレート［モノマー（ＭＡ）］、及び（ｉｖ）１種又は複数の脂肪族α−β不飽和カルボン酸［モノマー（ＡＡ）］由来の繰り返し単位から本質的になるコポリマーであって、モノマー（ＡＡ）由来の繰り返し単位の割合は、コポリマーの総重量に対して少なくとも１．０重量％のものである、コポリマー［コポリマー（Ａ）］の水性ラテックスであって、
（Ａ）前記コポリマー（Ａ）は、約１２０℃で２時間にわたる熱処理後の水性ラテックスの固体残留物の合計塩化物含有量が、コポリマー（Ａ）の総重量に対して１０００ｐｐｍ未満のものであるように、脱塩化水素化に対して安定であり、
（Ｂ）前記コポリマー（Ａ）は、（ｊ）６０℃で４８時間にわたる加熱を含む熱処理後のその結晶化度（ＣＩ）対（ｊｊ）そのような熱処理前のその結晶化度の比率（ＣＩ熱処理後／ＣＩ熱処理前）が１．１５未満であるように、加熱時にいかなる有意な結晶化も生じない、水性ラテックスと、
−  アルカリ土類金属酸化物で修飾された（ポリ）リン酸のアルミニウム塩を含む少なくとも１種の耐食顔料［顔料（Ｐ）］と、
−  少なくとも一種の非イオン性界面活性剤［界面活性剤（ＮＳ）］と、
−  顔料（Ｐ）とフィラー（Ｉ）とを網羅する全体の顔料体積濃度（ＰＶＣ）が、乾燥されたコーティング組成物に対して決定された場合に２０〜４０体積％に含まれるような量の、顔料（Ｐ）と異なる少なくとも１種の無機フィラー［フィラー（Ｉ）］と
を含む。
【００１７】
本出願人は、驚くべきことには、前述のコポリマー（Ａ）の水性ラテックスを、上述のＰＶＣが得られるように顔料（Ｐ）、界面活性剤（ＮＳ）、フィラー（Ｉ）と組み合わせることにより、良好な仕上がり及び良好な耐食性を有する厚いコーティング層の金属表面上への塗布を促進することを可能にする、３００μｍ以上、最大で５００μｍより大きい臨界亀裂膜厚を有するコーティング組成物が得られることを見出した。
【発明を実施するための形態】
【００１８】
本発明のコーティング組成物は水性である。すなわち、担体として水が使用される。水に加えて、本発明の水性コーティング組成物の水性担体は、水に対して少量で１種又は複数の追加的な液体の補助担体を任意選択的に含み得る。補助担体の例としては、特にブチルセルロース、アルコール（例えば、ブタノール）、アルコールエステル、グリコールエーテル、又はエステル、及びこれらの組み合わせなどの水混和性有機溶媒が挙げられる。
【００１９】
コポリマー（Ａ）は、（ｉ）塩化ビニリデン（ＶＤＣ）、（ｉｉ）塩化ビニル（ＶＣ）、（ｉｉｉ）アルキル基中に１〜１２個の炭素原子を有する１種又は複数のアルキル（メタ）アクリレート［モノマー（ＭＡ）］、及び（ｉｖ）１種又は複数の脂肪族α−β不飽和カルボン酸［モノマー（ＡＡ）］由来の繰り返し単位から本質的になり、コポリマーの総重量に対して、
（ｉ）ＶＤＣ由来の繰り返し単位の量は、５０．０〜９０．０重量％、好ましくは６５．０〜８５．０重量％のものであり、
（ｉｉ）ＶＣ由来の繰り返し単位の量は、５．０〜３０．０重量％、好ましくは７．５〜２５．０重量％のものであり、
（ｉｉｉ）モノマー（ＭＡ）由来の繰り返し単位の量は、２．０〜２５．０重量％、好ましくは５．０〜２０．０重量％のものであり、
（ｉｖ）モノマー（ＡＡ）由来の繰り返し単位の量は、１．０〜３．０重量％、好ましくは１．２〜２．５重量％のものである。
【００２０】
コポリマー（Ａ）は、上で列挙した繰り返し単位から本質的になる。すなわち、鎖末端、欠陥、又は他の重合された不純物のみが、前記コポリマー（Ａ）の特性を変更しない範囲で許容され得る。
【００２１】
コポリマー（Ａ）中で使用され得る好適なモノマー（ＭＡ）の中でも、特にアクリル酸メチル、アクリル酸ブチル、メタクリル酸ブチル、アクリル酸２−エチルヘキシル、メタクリル酸２−エチルヘキシルを挙げることができる。好ましいモノマー（ＭＡ）は、アクリル酸２−エチルヘキシルである。
【００２２】
モノマー（ＡＡ）は、アクリル酸、メタクリル酸、イタコン酸、及びシトラコン酸の中から選択され得る。それにもかかわらず、通常、アクリル酸が好ましいことが理解される。
【００２３】
コポリマー（Ａ）は、公知の方法に従って水性乳化重合法によって調製され得る。
【００２４】
本明細書で定義される結晶化度又はＣＩは、コーティングされた膜の減衰全反射赤外スペクトルを得ることによる赤外分光法を使用して決定される。結晶化度は、シリコン微結晶を用いるＨａｒｒｉｃｋ製のμＡＴＲ  Ｓｐｌｉｔ  Ｐｅａユニットと併用されるＰｅｒｋｉｎ  Ｅｌｍｅｒ製のＦＴＩＲ  Ｓｐｅｃｔｒｕｍ  Ｏｎｅ分光光度計を使用して測定され得る。同様にゲルマニウム又はダイヤモンドの結晶を使用して類似した手順を行うこともできる。この方法では、コポリマー（Ａ）の水性ラテックスのサンプルを室温で乾燥させて、適切な支持材上に長方形の形状の少なくとも２枚の膜試験片を作製する。ＣＩ熱処理前の決定のための膜試験片に対して、そのままＩＲ−ＡＴＲ決定を行う一方、ＣＩ熱処理後の決定のための膜試験片に対して、６０℃で４８時間にわたる換気式オーブン中での熱処理が行われる。膜試験片は、膜のコポリマー（Ａ）でコーティングされている側が結晶に対してシリコン結晶の表面に直接接触するように配置される。試験片の異なる部分で少なくとも３回繰り返して行われる。参照ビームアテニュエイターは、１１５０ｃｍ−１で８５％に設定され、サンプルは、９５０ｃｍ−１〜１１５０ｃｍ−１でスキャンされる（少なくとも５０スキャン）。バックグラウンドとみなされるベースラインの吸光度は、１１２０ｍ−１（Ａ１１２０）で測定され、それぞれ結晶フラクションと無関係なコポリマー（Ａ）についての参照ピーク及び結晶相に特異的なピークの典型である１０４０ｃｍ−１（Ａ１０４０）及び１０７０ｃｍ−１（Ａ１０７０）でのピークが測定される。結晶化度は、次式に従ってＡ１０４２とＡ１１２０との差をＡ１０７０とＡ１１２０との差で割ることによって計算される。
2019512580.tif 000002
決定は、０．０２未満だけ異なる結果が得られるまで少なくとも２回繰り返される。上で詳述した熱処理前後の試験片についての決定により、ＣＩ熱処理後／ＣＩ熱処理前の比率を決定することができ、これは、コポリマー（Ａ）がアニーリング後に結晶化する傾向を表す。値が大きいほど結晶化能力が大きい。
【００２５】
前述したように、コポリマー（Ａ）は、（ｊ）６０℃で４５時間にわたる加熱を含む熱処理後のその結晶化度対（ｊｊ）そのような熱処理前のその結晶化度の比率（ＣＩ熱処理後／ＣＩ熱処理前）が１．１５未満であるように、いかなる有意な結晶化も生じないことが必須である。
【００２６】
通常、この比率は、１．１０未満であり、更に好ましくは１．０５未満である。ＣＩ熱処理後／ＣＩ熱処理前の比率が約１．０であることが見出されたコポリマー（Ａ）の水性ラテックスで最適な結果が得られた。
【００２７】
この特徴は、塗布及び乾燥段階全体（通常、例えば、約５０℃などの室温よりも高い温度で行われる）中に確実にアモルファス挙動を示すために不可欠であり、これにより、割れも欠陥も有さない、厚さが大きくても滑らかで連続的な膜が確実に形成される。
【００２８】
コポリマー（Ａ）の結晶化挙動を調整するための方法は公知であり、コポリマー自体のモノマーの組成を調整することを含む。
【００２９】
そのような結晶化挙動を有する市販のコポリマー（Ａ）ラテックスは、市場で入手可能である。
【００３０】
前述したように、前記コポリマー（Ａ）は、約１２０℃で２時間にわたる熱処理後の水性ラテックスの固体残留物の合計塩化物含有量が、コポリマー（Ａ）の総重量に対して１０００ｐｐｍ未満のものであるように、脱塩化水素化に対して安定である。この特性が満たされない場合、塩化物イオンが一体化挙動を妨げ、１回の塗布での厚い層の生成を妨害する場合がある。
【００３１】
コポリマー（Ａ）の水性ラテックスに塩化物成分がないことは、次の通りに決定される：膜を得るために水性ラテックスの試験片を１０５℃で約４時間乾燥させ、それから１×１．５ｃｍの大きさの試験片を回収する。前記試験片を、超純水が入っているバブラーと接続されたガラス管内に入れ、４Ｎｌ／ｈで窒素を流しながら約１２０℃において２時間オーブン中で熱処理する。加熱サイクルの終わりにバブラーを速やかに系から取り外し、塩化物成分を、ブロモフェノール及びジフェニルカルバゾン指示薬を使用するＨｇ（ＮＯ３）２を用いた滴定によって測定する。そのようにして得られた結果は、コポリマー（Ａ）の重量に対する塩化物のｐｐｍで表される。
【００３２】
約１２０℃で２時間にわたる熱処理後の水性ラテックスの固体残留物の合計塩化物含有量は、コポリマー（Ａ）の重量に対して好ましくは９５０ｐｐｍ未満、より好ましくは９００ｐｐｍ未満、更に好ましくは８５０ｐｐｍ未満である。
【００３３】
水性コーティング組成物全体としての脱塩化水素化に対する耐性は、ＨＣｌ捕捉剤を添加することによって増加され得るものの、コポリマー（Ａ）のラテックスが脱塩化水素化に対する低い傾向を本質的に有することは必要不可欠なままであり、これは、ラテックスの製造条件及びコポリマー（Ａ）の組成を適切に調整することによって達成することができる。
【００３４】
本出願人は、この脱塩化水素化に対する耐性が、本発明の水性コーティング組成物中において、改善された臨界コーティング膜厚及び極めて優れた耐食性を有するコーティングを得るために相乗的に寄与することを実際に見出した。
【００３５】
水性ラテックスは、通常、水性ラテックスの総重量に対して通常少なくとも５８重量％、好ましくは少なくとも５９％のコポリマー（Ａ）の含有率を有する。
【００３６】
本発明の水性コーティング組成物は、アルカリ土類金属酸化物で修飾された（ポリ）リン酸のアルミニウム塩を含む１種又は複数の耐食顔料［顔料（Ｐ）］を含む。
【００３７】
顔料（Ｐ）は、アルカリ土類金属酸化物で修飾されたトリポリリン酸二水素アルミニウムリン酸塩、メタリン酸アルミニウム等からなる群から選択され得る。アルカリ土類酸化物修飾剤は、通常、（ポリ）リン酸のアルミニウム塩の製造時に行われるＭｇＯ又はＣａＯによる修飾である。
【００３８】
非常に有用な顔料（Ｐ）は、化合物Ｋ−Ｗｈｉｔｅ４５０Ｈであり、これは、Ｍｇで修飾されたトリリン酸アルミニウムである。
【００３９】
通常、顔料（Ｐ）は、亜鉛を含まない。Ｚｎ誘導体／Ｚｎで修飾されている化合物は、耐食塗料中の成分として特に有用であると見なされてきたものの、本発明のコーティング組成物は、Ｚｎを含まない場合でも極めて優れた防食性を得られることが見出された。
【００４０】
Ｚｎがコポリマー（Ａ）の分解に関して触媒的に活性であり得ることも公知であり、そのため、本発明の水性コーティング組成物からこの金属を排除することが有利である。
【００４１】
したがって、水性コーティング組成物は、水性コーティング組成物の総重量に対して通常１重量％以下のＺｎ、好ましくは０．５重量％以下、より好ましくは０．１重量％以下のＺｎを含む。
【００４２】
本発明の水性コーティング組成物は、少なくとも１種の非イオン性界面活性剤［界面活性剤（ＮＳ）］を含む。
【００４３】
本発明に好適な非イオン性非フッ素化界面活性剤［界面活性剤（ＮＳ）］は、当該技術分野で公知である。好適な界面活性剤（ＮＳ）の例は、特にＮｏｎｉｏｎｉｃ  Ｓｕｒｆａｃｔａｎｔｓ．Ｅｄｉｔｅｄ  ｂｙ  ＳＣＨＩＣＫ，Ｍ．Ｊ．．Ｍａｒｃｅｌ  Ｄｅｋｋｅｒ，１９６７．ｐ．７６−８５及び１０３−１４１に見ることができる。本明細書の残りにおいて、「非イオン性非フッ素化界面活性剤」及び「界面活性剤（ＮＳ）」という表現は、本発明の目的のために、複数形と単数形との両方で理解される。
【００４４】
本発明の界面活性剤（ＮＳ）は、好ましくは、芳香族基を含まないものの中から選択される。芳香族部位を含む非イオン性界面活性剤は、一般的にコーティングの焼成時の熱分解で有害な有機芳香族化合物（ベンゼン、トルエン、又はキシレン等）へ変換されることが周知である。そのため、芳香族部位を含む界面活性剤が含まれない分散系は、より環境に優しい製品であると認識される。
【００４５】
界面活性剤（ＮＳ）は、有利には、エチレンオキシド及び／又はプロピレンオキシド由来の繰り返し単位を含むアルコールポリエーテルからなる群から選択され得る。
【００４６】
本発明の非イオン性界面活性剤は、有利には、以下の式（Ｉ）を満たす：
2019512580.tif 000003
（式中、Ｒは、Ｃ１〜Ｃ１８アルキル基であり、ｐ及びｎは互いに等しいか異なり、ｐ及びｎの少なくとも一方が０でないことを条件として０又は３〜２４の範囲であり得る）。
【００４７】
特定の実施形態によれば、ｐ及びｎは、両方とも０と異なる。すなわち、非イオン性界面活性剤は、エチレンオキシドとプロピレンオキシドとの両方の由来する繰り返し単位を含む。通常、これらの実施形態によれば、非イオン性界面活性剤は、エチレンオキシド繰り返し単位の分離された配列と、プロピレンオキシド繰り返し単位の分離された配列とを含むブロック構造を有する。
【００４８】
特定の実施形態によれば、界面活性剤（ＮＳ）は、以下の式（ＩＩ）を満たす：
2019512580.tif 000004
（式中、Ｒ°は、Ｃ１〜Ｃ１５アルキル基であり、及びｑは、５〜１５の範囲である）。
【００４９】
本発明の水性コーティング組成物は、上で定義したＰＶＣが２０〜４０体積％であるような量で、顔料（Ｐ）と異なる少なくとも１種のフィラー（Ｉ）を追加的に含む。
【００５０】
特に好ましいものは、ＰＶＣが少なくとも２５、好ましくは少なくとも２７、及び／又は最大３７、好ましくは最大３５体積％のものである水性コーティング組成物である。
【００５１】
フィラー（Ｉ）は、平板形状、針状、楕円形、円形、球形、不規則な形状、又はこれらの組み合わせなどの様々な形状を有し得る。
【００５２】
顔料（Ｐ）とフィラー（Ｉ）との最適な添加は、通常、有益な性能及びコーティング組成物の塗布特性（空気、水分、及び気体の取り込みの防止等であり、これがない場合には塗布時の気泡の生成又は乾燥後のブリスター及び剥離が生じ得る）をもたらし、また、濡れた状態のコーティングのたるみを低減するチキソトロピー特性の付与に寄与し得ると考えられる。
【００５３】
使用され得る好適なフィラー（Ｉ）としては、特にＢｅ、Ｍｇ、Ｃａ、Ｓｒ、Ｂａ、Ａｌ、Ｔｉ、遷移金属、ランタノイド金属、アクチノイド金属、Ｓ、Ｇｅ、Ｇａ、Ｓｎ、Ｐｂ、これらの組み合わせ又は混合物等の１種以上の水不溶性化合物が挙げられる。不溶性化合物としては、硫酸塩、水酸化物、炭化物、窒化物、酸化物、酸窒化物、酸炭化物、ケイ酸塩、修飾ケイ酸塩、炭酸塩等が挙げられる。
【００５４】
フィラー（Ｉ）は、平板形状の粒子及び／又は非平板形状（針状、楕円形、円形、球形、不規則な形状、又はこれらの組み合わせ）の粒子を含み得る。
【００５５】
平板形状の粒子は、非常に優れた増粘特性を有し、非常に優れたたるみ抵抗を付与し、且つ空気の放出に役立つと一般に認識されている。平板形状のフィラーの例としては、陶土、マイカ、タルク、これらの組み合わせ等などの粘土の１種又は複数が挙げられる。
【００５６】
場合により平板形状の粒子と組み合わせて、様々な非平板形状の粒子を本発明の水性コーティング組成物中で使用することができるであろう。これらの例としては、Ｂｅ、Ｍｇ、Ｃａ、Ｓｒ、Ｂａ、Ａｌ、Ｔｉ、遷移金属、ランタノイド金属、アクチノイド金属、Ｓ、Ｇｅ、Ｇａ、Ｓｎ、Ｐｂ、これらの組み合わせ又は混合物等の１種又は複数の硫酸塩、炭化物、窒化物、酸窒化物、酸炭化物、酸化物、炭酸塩が挙げられる。
【００５７】
更に、フィラー（Ｉ）として金属酸化物着色顔料を使用することもでき、例示的な金属酸化物顔料としては、Ｃｒ２Ｏ３、Ａｌ２Ｏ３、Ｖ２Ｏ３、Ｇａ２Ｏ３、Ｆｅ２Ｏ３、Ｍｎ２Ｏ３、Ｔｉ２Ｏ３、Ｉｎ２Ｏ３、ＴｉＢＯ３、ＮｉＴｉＯ３、ＭｇＴｉＯ３、ＣｏＴｉＯ３、ＺｎＴｉＯ３、ＦｅＴｉＯ３、ＭｎＴｉＯ３、ＣｒＢＯ３、ＮｉＣｒＯ３、ＦｅＢＯ３、ＦｅＭｎＯ３、ＦｅＳｎ（ＢＯ３）２、ＡｌＢＯ３、Ｍｇ３Ａｌ２Ｓｉ３Ｏ１２、ＮｄＡｌＯ３、ＬａＡｌＯ３、ＭｎＳｎＯ３、ＬｉＮｂＯ３、ＬａＣｏＯ３、ＭｇＳｉＯ３、ＺｎＳｉＯ３、Ｍｎ（Ｓｂ、Ｆｅ）Ｏ３が挙げられる。
【００５８】
コポリマー（Ａ）のラテックス、顔料（Ｐ）、界面活性剤（ＮＳ）、及びフィラー（Ｉ）とは別に、本発明のコーティング組成物は、当該技術分野で公知の１種又は複数の従来の添加剤及び／又は助剤も含み得る。その例としては、限定するものではないが、融合助剤、増粘剤、消泡剤、安定化剤、湿潤剤、保存料、分散剤、フラッシュさび抑制剤、殺生物剤、殺菌剤、帯電防止剤、ｐＨ調整剤、粘度調整剤等が挙げられる。
【００５９】
本発明の水性コーティング組成物を製造するために幅広い手法を使用することができる。例示的な手法によれば、コポリマー（Ａ）のラテックスが残される一方、他の成分が水性担体中で均一になるまで組み合わされ且つ混合される。その後、残されたラテックスが混合物に添加されて均一になるまで更に混合される。
【００６０】
本発明の水性コーティング組成物は、多様な基材をコーティングするために使用され得る。例示的な基材としては、建物の要素、貨物コンテナ、床材料、壁、家具、自動車の構成要素、積層体、装置の構成要素、電気器具が挙げられる。例示的な基材の材料としては、金属、金属合金、金属間組成物、金属含有複合材料が挙げられる。例示的な金属及び合金としては、アルミニウム、鋼材、耐候性鋼材、ステンレス鋼等が挙げられる。
【００６１】
本発明は、本発明の水性コーティング組成物を使用することを含む、上で詳述した基材をコーティングする方法に更に関する。
【００６２】
予め基材を洗浄して、グリース、ほこり、及び他の汚染物質を除去することが望ましい場合がある。
【００６３】
本発明の方法は、有利には、上で詳述した水性コーティング組成物を基材表面の少なくとも一部に塗布して、濡れた状態のコーティングを形成することを含む。
【００６４】
本発明の水性コーティング組成物は、刷毛塗り、噴霧、スピンコーティング、ロールコーティング、カーテンコーティング、浸漬、グラビアコーティングなどの任意の適切な手法を使用して基材に塗布され得る。
【００６５】
このようにして得られた濡れた状態のコーティングは、その後、乾燥されたコーティングを得るために乾燥される。
【００６６】
必要に応じて、１つ以上の追加的な本発明の水性組成物のコーティング層を塗布することができる。それにもかかわらず、本発明の水性コーティング組成物の有利なＣＣＴのために、３００μｍ以上、また４００μｍ以上、更には５００μｍ以上のコーティング厚を得るには１層のコーティングで十分である。
【００６７】
参照により本明細書に組み込まれる特許、特許出願、及び刊行物のいずれかの開示が用語を不明瞭にさせ得る程度まで本出願の記載と矛盾する場合、本記載が優先するものとする。
【００６８】
以下の実施例に関連して本発明を以降で説明するが、その目的は例示に過ぎず、本発明の範囲を限定することを意図しない。
【００６９】
原材料
ＤＩＯＦＡＮ（登録商標）Ｐ５２０  ＰＶＤＣは、約１．０５重量％の量のＡＡを含み、約５６重量％の固体含有率を有するＶＤＣ／ＶＣ／２ＥＨＡ／ＡＡの水性ラテックスである。この水性ラテックスは、いくらかの脱塩化水素化現象を経験し、その結果、そのフリーの塩化物含有量は、通常、１５００ｐｐｍを超える。更に、これは再結晶現象を経て、ＣＩ熱処理後／ＣＩ熱処理前の比率が１．４３となる。
【００７０】
ＤＩＯＦＡＮ（登録商標）Ｐ５８０  ＰＶＤＣは、約６０重量％の固体含有率を有する、ＶＤＣ／ＶＣ／２ＥＨＡ／ＡＡが重量基準で６８／２２．２５／８／１．７５である水性ラテックスである。この水性ラテックスは、脱塩化水素化に対して特に安定であり、その結果、そのフリーの塩素含有量は、常に１０００ｐｐｍ未満である。更に、これは再結晶現象を生じず、そのため、ＣＩ熱処理後／ＣＩ熱処理前の比率は約１．０である。
【００７１】
Ｋ  Ｗｈｉｔｅ  ８４は、Ｔａｙｃａ  Ｃｏｒｐｏｒａｔｉｏｎ，Ｏｓａｋａ，Ｊａｐａｎから市販されている耐食顔料である、Ｚｎ及びＳｉＯ２で修飾されたトリリン酸アルミニウムである。
【００７２】
Ｋ  Ｗｈｉｔｅ  ４５０Ｈは、Ｔａｙｃａ  Ｃｏｒｐｏｒａｔｉｏｎ，Ｏｓａｋａ，Ｊａｐａｎから市販されている耐食顔料である、Ｍｇで修飾されたトリリン酸アルミニウムである。
【００７３】
Ｂａｙｆｅｒｒｏｘ（登録商標）３１８Ｍは、Ｌａｎｘｅｓｓから市販されている微粉化酸化鉄黒色顔料である。
【００７４】
Ｂｙｋ（登録商標）０３５は、Ｂｙｋ  Ｃｈｅｍｉｅ，Ｗｅｓｓｅｌ，Ｇｅｒｍａｎｙから市販されている消泡剤である。
【００７５】
Ｂｙｋ（登録商標）１５１は、Ｂｙｋ  Ｃｈｅｍｉｅ，Ｗｅｓｓｅｌ，Ｇｅｒｍａｎｙから市販されている、アニオン性の多官能性ポリマーのアルキルオールアンモニウム塩界面活性剤の溶液である。
【００７６】
Ｓｙｎｐｅｒｉｏｎｉｃ（登録商標）ＰＥ  Ｆ８７は、Ｕｎｉｑｅｍａ，Ｇｏｕｄａ，Ｔｈｅ  Ｎｅｔｈｅｒｌａｎｄｓから市販されている、２４のＨＬＢ値、１４．６ｍｇ  ＫＯＨ／ｇのヒドロキシル価、及び６．７５のｐＨを有するエチレンオキシド／プロピレンオキシドコポリマーを主成分とする非イオン性界面活性剤である。
【００７７】
Ｔｅｘａｎｏｌ（登録商標）は、Ｅａｓｔｍａｎｎから市販されている融合助剤であるエステル−アルコール（２，２，４−トリメチル−１，３−ペンタンジオールモノイソブチレート）である。
【００７８】
ＰｒｏｘｅｌＴＭＬＶ保存料は、Ｌｏｎｚａから市販されている、工業用の水を主成分とする製品を、細菌、酵母、及び真菌による腐敗に対して予防するための、薬効範囲が広い殺生物剤である。
【００７９】
Ｓｕｒｆｙｎｏｌ（登録商標）１０４Ｅは、分散剤として使用される、エチレングリコール中に２，４，７，９−テトラメチル−５−デシン−４，７−ジオールが入っている５０／５０（重量比）の溶液である。
【００８０】
Ｌｕｚｅｎａｃ（登録商標）１０Ｍ０は、ＩＭＥＲＹＳ  Ｔａｌｃから市販されている粉末状タルクである。
【００８１】
配合物調製のための基本手順
水、消泡剤、分散剤、及び安定化剤／界面活性剤から製造したベース液を、室温で５分間にわたり全ての成分を混合することによって調製した。次に、Ｃｏｗｌｅｓブレードを使用する高速混合により、顔料及び他の無機フィラーを前記ベース液中に混ぜ込んだ。最後に、コポリマー（ＶＤＣ）の水性ラテックスを場合により追加的な成分（融合助剤、安定化剤／界面活性剤、殺生物剤等）と一緒に添加した。詳細は下の表に示される。
【００８２】
基本的なコーティング手順及びＣＣＴ（臨界コーティング膜厚）の決定
このようにして得た配合物を、圧縮空気のＫｒｅｍｌｉｎ  Ｍ  ２２Ｇ  ＨＰＡガン（４ｂａｒの吸入圧力及び２０ｃｍの破砕距離を使用）を使用して、１５０〜１００ｍｍ２のサイズのステンレス鋼製の板状試験片上に噴霧した。ステンレス鋼製の板状試験片は、水平に保持し、コーティングは、垂直に対して約３０°の流れ角で行った。
ガンのダイは、粘度に応じて調整された１．２〜２．２ｍｍであり、その結果、鋼製の板状試験片の表面全体を被覆する粉砕コーティングトライアングルを得た。コーティングされた層を室温で５分間乾燥させ、次に強制熱風循環（Ｔ＝５０℃；Ｖ＝５ｍ／秒）下で更に２０分乾燥させた。
【００８３】
臨界コーティング膜厚は、乾燥後に干割れの存在をチェックすることによって反復することにより決定した。干割れが見られない場合、干割れによる欠陥が確認できるまでスプレーコーティングを繰り返してコーティングの厚さを増加させた。
【００８４】
比較例１
水（１６．６３重量部）、消泡剤であるＢｙｋ（登録商標）０３５（０．２重量部）、分散剤であるＢｙｋ（登録商標）１５１（０．５２重量部）、及びＳｕｒｆｙｎｏｌ（登録商標）１０４ＥとＳｙｎｐｅｒｉｏｎｉｃ（登録商標）ＰＥ  Ｆ８７との混合物である界面活性剤（それぞれ０．３１及び２．０８重量部）の混合物をベース液として使用した。Ｌｕｚｅｒｎａｃ  １０Ｍ０（１９．５０重量部）、Ｋ−ｗｈｉｔｅ  ８４（５．１９重量部）、及びＢａｙｆｅｒｒｏｘ（登録商標）１３０Ｍ（３．１２重量部）をこの中に分散させ、次に４９．８９重量部のＤＩＯＦＡＮ（登録商標）Ｐ５８０ラテックス、０．４９重量部のＴｅｘａｎｏｌ（登録商標）、０．９７重量部のＳｙｎｐｅｒｉｏｎｉｃ（登録商標）ＰＥ  Ｆ８７、０．１重量のＰｒｏｘｅｌＴＭＬＶ、及び０．９９重量部のＮａＮＯ２を補った。
【００８５】
この配合物のＰＶＣは３０体積％であり、密度は１．４３ｇ／ｌであり、固体含有率は５９重量％であった。
【００８６】
配合物の粘度は８２０ｃＰであり、そのｐＨは５．６であり、そのＣＣＴは９０μｍ未満であることが分かった。
【００８７】
この実施例は、コポリマー（Ａ）が、上で列挙した全ての特性を有するものの、アルカリ土類修飾されているリン酸アルミニウムではない耐食顔料を用いて配合された場合、大きいＣＣＴをもたらすことができないことを示す。
【００８８】
比較例２
水（１６．９８重量部）、消泡剤であるＢｙｋ（登録商標）０３５（０．２重量部）、分散剤であるＢｙｋ（登録商標）１５１（０．５０重量部）、Ｓｙｎｐｅｒｉｏｎｉｃ（登録商標）ＰＥ  Ｆ８７界面活性剤（２．００重量部）、及びＡＭＰ９５中和剤（０．５０重量部）の混合物をベース液として使用した。Ｌｕｚｅｒｎａｃ（登録商標）１０Ｍ０（１８．３７重量部）、Ｋ−ｗｈｉｔｅ  ４５０Ｈ（４．９９重量部）、及びＢａｙｆｅｒｒｏｘ（登録商標）１３０Ｍ（１．５０重量部）をこの中に分散させ、次に５４．８６重量部のＤＩＯＦＡＮ（登録商標）Ｐ５２０ラテックスを補った。
【００８９】
レオロジー調整剤であるＲｈｅｏｌａｔｅ２５５（０．１重量部）を添加することによって粘度を調整した。
【００９０】
この配合物のＰＶＣは３０体積％であり、密度は１．３７ｇ／ｌであり、固体含有率は５７重量％であった。
【００９１】
配合物の粘度は２０００ｃＰであり、そのｐＨは７．２７であり、そのＣＣＴは１８０μｍ未満であることが分かった。
【００９２】
この実施例は、脱塩化水素化に対してあまり安定ではなく、そのため、フリーの塩化物を含み、一体化／加熱条件下で結晶化する傾向を有するコポリマー（ＶＤＣ）ラテックスが、アルカリ土類酸化物で修飾されたトリリン酸アルミニウム耐食顔料を用いて配合された場合でも大きいＣＣＴをもたらすことができないことを示す。
【００９３】
実施例３：
水（１７．２５重量部）、消泡剤であるＢｙｋ（登録商標）０３５（０．２重量部）、分散剤であるＢｙｋ（登録商標）１５１（０．５１重量部）、及びＳｙｎｐｅｒｉｏｎｉｃ（登録商標）ＰＥ  Ｆ８７界面活性剤（２．０３重量部）、及びＡＭＰ  ９５中和剤（０．５１重量部）の混合物をベース液として使用した。Ｌｕｚｅｒｎａｃ（登録商標）１０Ｍ０（２０．０５重量部）、Ｋ−ｗｈｉｔｅ  ４５０Ｈ（５．０７重量部）、及びＢａｙｆｅｒｒｏｘ（登録商標）１３０Ｍ（１．５２重量部）をこの中に分散させ、次に５２．７６重量部のＤＩＯＦＡＮ（登録商標）Ｐ５８０ラテックスを補った。
【００９４】
レオロジー調整剤であるＲｈｅｏｌａｔｅ２５５（０．１重量部）を添加することによって粘度を調整した。
【００９５】
この配合物のＰＶＣは３０体積％であり、密度は１．３９ｇ／ｌであり、固体含有率は６０重量％であった。
【００９６】
配合物の粘度は３０００ｃＰであり、そのｐＨは６．８９であり、そのＣＣＴは５００μｍ超であることが分かった。
【００９７】
この実施例は、脱塩化水素化に対して非常に安定であり、その結果、１０００ｐｐｍ未満の量のフリーの塩素を含む、一体化／加熱条件下で結晶化しないコポリマー（ＶＤＣ）ラテックスが、アルカリ土類酸化物で修飾されたトリリン酸アルミニウム耐食顔料を用いて配合された場合、大きいＣＣＴをもたらすことができることを示す。
【国際調査報告】
2019512580.tif 000005
2019512580.tif 000006